(57)【要約】【課題】映像のコントラストを高める光学機能および電磁波シールド機能を有する安価で透過率の高い表示装置用フィルタ、表示装置用フィルタの製造方法、およびフィルタ付表示装置を提供する。【解決手段】本発明による表示装置用フィルタ１０は、ＰＤＰ３０の前面に設置される。この表示装置用フィルタ１０は、透明基材１１と、透明基材１１上に設けられ、映像のコントラストを高める光学機能層２０とを備えている。光学機能層２０は、透明樹脂部２１と、透明樹脂部２１の凹部２１ａ表面に形成され電磁波シールド機能をもつとともに黒色材料からなる導電性膜２７と、凹部２１ａ内に充填され黒色樹脂からなるレジスト樹脂２８とからなっている。これにより、外光を吸収してＰＤＰ３０からの映像のコントラストを高めるとともに、ＰＤＰ３０から放出される電磁波を効果的に遮蔽することができる。【選択図】図１
2008257018.tif 000002
【特許請求の範囲】
【請求項１】
表示装置の前面に設置される表示装置用フィルタにおいて、
透明基材と、
透明基材上に設けられ、映像のコントラストを高める光学機能層とを備え、
光学機能層は、凹部を有する透明樹脂部と、透明樹脂部の凹部表面に形成され電磁波シールド機能をもつ導電性膜と、透明樹脂部の凹部内に充填されたレジスト樹脂とからなり、
導電性膜が黒色材料からなっておりかつレジスト樹脂部が黒色樹脂からなっているか、または導電性膜が黒色材料からなっているかまたはレジスト樹脂部が黒色樹脂からなっていることを特徴とする表示装置用フィルタ。
【請求項２】
光学機能層の導電性膜およびレジスト樹脂部は、ストライプ状に形成されていることを特徴とする請求項１に記載の表示装置用フィルタ。
【請求項３】
光学機能層の導電性膜およびレジスト樹脂部は、格子状に形成されていることを特徴とする請求項１に記載の表示装置用フィルタ。
【請求項４】
光学機能層の透明樹脂部中に近赤外線吸収色素またはネオン吸収色素、もしくは双方の色素を含有させたことを特徴とする請求項１乃至３のいずれかに記載の表示装置用フィルタ。
【請求項５】
透明基材上または光学機能層上に、近赤外線カット機能またはネオンカット機能、もしくは双方の機能を有する近赤外線／ネオンカット層を更に設けたことを特徴とする請求項１乃至３のいずれかに記載の表示装置用フィルタ。
【請求項６】
光学機能層に、近赤外線カット機能またはネオンカット機能、もしくは双方の機能を有する近赤外線／ネオンカット層を粘着材を介して貼り合せたことを特徴とする請求項１乃至３のいずれかに記載の表示装置用フィルタ。
【請求項７】
透明基材上または光学機能層上に、近赤外線カット機能またはネオンカット機能、もしくは双方の機能を有する近赤外線／ネオンカット粘着材を更に設けたことを特徴とする請求項１乃至３のいずれかに記載の表示装置用フィルタ。
【請求項８】
透明基材は、近赤外線カット機能またはネオンカット機能、もしくは双方の機能を有することを特徴とする請求項１乃至３のいずれか記載の表示装置用フィルタ。
【請求項９】
反射防止層を更に設けたことを特徴とする請求項１乃至８のいずれか記載の表示装置用フィルタ。
【請求項１０】
支持用基材を更に備えたことを特徴とする請求項１乃至９のいずれか記載の表示装置用フィルタ。
【請求項１１】
請求項１乃至１０のいずれか記載の表示装置用フィルタと、
表示装置とを備えたことを特徴とするフィルタ付表示装置。
【請求項１２】
表示装置の前面に設置される表示装置用フィルタの製造方法において、
透明基材を準備する工程と、
透明基材上に透明樹脂を塗布して光学機能層の透明樹脂部を形成する工程と、
凸部を有する型を透明樹脂部上に重ねて透明樹脂部を硬化させ、これにより透明樹脂部上に型の凸部に対応する凹部と、凹部間に位置する土手部とを形成する工程と、
透明樹脂部の土手部表面および凹部表面に、電磁波シールド機能をもつ導電性膜を形成する工程と、
透明樹脂部の凹部内にレジスト樹脂を充填し、このレジスト樹脂を硬化または乾燥させる工程と、
凹部内のレジスト樹脂を保護層としてエッチング処理を施し、土手部表面の導電性膜をエッチング除去する工程とを備え、
導電性膜が黒色材料からなっておりかつレジスト樹脂部が黒色樹脂からなっているか、または導電性膜が黒色材料からなっているかまたはレジスト樹脂部が黒色樹脂からなっていることを特徴とする表示装置用フィルタの製造方法。
【請求項１３】
導電性膜を形成する工程において、導電性膜およびレジスト樹脂部がストライプ状に形成されることを特徴とする請求項１２に記載の表示装置用フィルタの製造方法。
【請求項１４】
導電性膜を形成する工程において、導電性膜およびレジスト樹脂部が格子状に形成されることを特徴とする請求項１２に記載の表示装置用フィルタの製造方法。
【請求項１５】
透明樹脂部を形成する工程において、透明樹脂中に近赤外線吸収色素またはネオン吸収色素、もしくは双方の色素が含有されていることを特徴とする請求項１２乃至１４のいずれかに記載の表示装置用フィルタの製造方法。
【発明の詳細な説明】
【技術分野】
【０００１】
本発明は、例えば表示装置の表示面のような光透過面等に配置されて用いられる表示装置用フィルタおよびフィルタ付表示装置に係り、とりわけ映像のコントラストを高める光学機能および電磁波を遮蔽する電磁波シールド機能を有する表示装置用フィルタおよびこのような表示装置用フィルタを有するフィルタ付表示装置に関する。また、本発明は、光学機能および電磁波シールド機能の両方を有する表示装置用フィルタの製造方法に関する。
【背景技術】
【０００２】
近年、各種の映像表示装置が、種々の分野で利用されている。そして、映像表示装置に表示される映像を明瞭に観察することができるようにするためには、映像のコントラストを高めることが有効である。そして、映像のコントラストを高めるための種々の研究がなされており（例えば、特許文献１）、外光の表示面への入射を抑制することが有効とされている。とりわけ、プラズマディスプレイパネル（ＰＤＰ）においては、その構造的特徴から表示面が全体的に白っぽくなり、映像のコントラストが低下しやすい。このため、プラズマディスプレイパネルの前面には、外光を吸収する遮光材が配置される。
【０００３】
また近年、各種映像表示装置から発生される電磁波による、電子機器や身体等への電磁気的なノイズ妨害（Electro Magnetic Interference; EMI）が問題となっている。例えば、プラズマディスプレイパネル（ＰＤＰ）は、データ電極と蛍光層を有するガラス板と透明電極を有するガラス板との組合体であり、作動すると電磁波が大量に発生する。このため、プラズマディスプレイパネルの前面には、メッシュ状（格子状）に形成された導電体を含む電磁波シールド材が配置される。そして、この電磁波シールド材によって、映像表示装置から発生する電磁波を遮蔽するようになっている。
【特許文献１】特許第２６２４４６２号公報
【特許文献２】特開２００６−２６１３２２号公報
【発明の開示】
【発明が解決しようとする課題】
【０００４】
ところで、映像表示装置の表示面の前面に配置される遮光材、電磁波シールド材、および近赤外線／ネオンカット材は、互いに全く異なる特殊な構造を有しており、別部材として作製されている。そして、遮光材、電磁波シールド材、および近赤外線／ネオンカット材を表示装置の表示面上へ配置する場合、遮光材、電磁波シールド材、および近赤外線／ネオンカット材が別個に表示面上に配置される、あるいは、遮光材と電磁波シールド材と近赤外線／ネオンカット材とが予め積層され、得られた積層体が表示面上に配置される。この結果、表示装置の構成が複雑化するとともに、表示装置の製造コストが高くなってしまう。
【０００５】
また、映像表示装置に限られず、遮光材、電磁波シールド材、および近赤外線／ネオンカット材が積層されて用いられる場合がある。そしてこの場合、同様の問題が生じ得る。
【０００６】
また映像表示装置のうち、とりわけＰＤＰからは電磁波だけでなく、近赤外線、あるいは封入ガスからネオン光が放出してオレンジ色が強くなり、色純度が低下することも考えられる。
【０００７】
本発明は、このような点を考慮してなされたものであり、映像のコントラストを高める光学機能および電磁波を遮蔽する電磁波シールド機能を有する安価で透過率の高い表示装置用フィルタ、表示装置用フィルタの製造方法、およびフィルタ付表示装置を提供することを目的とする。
【課題を解決するための手段】
【０００８】
本発明は、表示装置の前面に設置される表示装置用フィルタにおいて、透明基材と、透明基材上に設けられ、映像のコントラストを高める光学機能層とを備え、光学機能層は、凹部を有する透明樹脂部と、透明樹脂部の凹部表面に形成され電磁波シールド機能をもつ導電性膜と、透明樹脂部の凹部内に充填されたレジスト樹脂とからなり、導電性膜が黒色材料からなっておりかつレジスト樹脂部が黒色樹脂からなっているか、または導電性膜が黒色材料からなっているかまたはレジスト樹脂部が黒色樹脂からなっていることを特徴とする表示装置用フィルタである。
【０００９】
本発明は、光学機能層の導電性膜およびレジスト樹脂部は、ストライプ状に形成されていることを特徴とする表示装置用フィルタである。
【００１０】
本発明は、光学機能層の導電性膜およびレジスト樹脂部は、格子状に形成されていることを特徴とする表示装置用フィルタである。
【００１１】
本発明は、光学機能層の透明樹脂部中に近赤外線吸収色素またはネオン吸収色素、もしくは双方の色素を含有させたことを特徴とする表示装置用フィルタである。
【００１２】
本発明は、透明基材上または光学機能層上に、近赤外線カット機能またはネオンカット機能、もしくは双方の機能を有する近赤外線／ネオンカット層を更に設けたことを特徴とする表示装置用フィルタである。
【００１３】
本発明は、光学機能層に、近赤外線カット機能またはネオンカット機能、もしくは双方の機能を有する近赤外線／ネオンカット層を粘着材を介して貼り合せたことを特徴とする表示装置用フィルタである。
【００１４】
本発明は、透明基材上または光学機能層上に、近赤外線カット機能またはネオンカット機能、もしくは双方の機能を有する近赤外線／ネオンカット粘着材を更に設けたことを特徴とする表示装置用フィルタである。
【００１５】
本発明は、透明基材は、近赤外線カット機能またはネオンカット機能、もしくは双方の機能を有することを特徴とする表示装置用フィルタである。
【００１６】
本発明は、反射防止層を更に設けたことを特徴とする表示装置用フィルタである。
【００１７】
本発明は、支持用基材を更に備えたことを特徴とする表示装置用フィルタである。
【００１８】
本発明は、表示装置用フィルタと、表示装置とを備えたことを特徴とするフィルタ付表示装置である。
【００１９】
本発明は、表示装置の前面に設置される表示装置用フィルタの製造方法において、透明基材を準備する工程と、透明基材上に透明樹脂を塗布して光学機能層の透明樹脂部を形成する工程と、凸部を有する型を透明樹脂部上に重ねて透明樹脂部を硬化させ、これにより透明樹脂部上に型の凸部に対応する凹部と、凹部間に位置する土手部とを形成する工程と、透明樹脂部の土手部表面および凹部表面に、電磁波シールド機能をもつ導電性膜を形成する工程と、透明樹脂部の凹部内にレジスト樹脂を充填し、このレジスト樹脂を硬化または乾燥させる工程と、凹部内のレジスト樹脂を保護層としてエッチング処理を施し、土手部表面の導電性膜をエッチング除去する工程とを備え、導電性膜が黒色材料からなっておりかつレジスト樹脂部が黒色樹脂からなっているか、または導電性膜が黒色材料からなっているかまたはレジスト樹脂部が黒色樹脂からなっていることを特徴とする表示装置用フィルタの製造方法である。
【００２０】
本発明は、導電性膜を形成する工程において、導電性膜およびレジスト樹脂部がストライプ状に形成されることを特徴とする表示装置用フィルタの製造方法である。
【００２１】
本発明は、導電性膜を形成する工程において、導電性膜およびレジスト樹脂部が格子状に形成されることを特徴とする表示装置用フィルタの製造方法である。
【００２２】
本発明は、透明樹脂部を形成する工程において、透明樹脂中に近赤外線吸収色素またはネオン吸収色素、もしくは双方の色素が含有されていることを特徴とする表示装置用フィルタの製造方法である。
【発明の効果】
【００２３】
以上のように本発明によれば、光学機能層が電磁波シールド機能を有しているので、電磁波シールド層と光学機能層とを別々に設ける必要がない。このため表示装置用フィルタを構成する部材の数を減らすことができる。これにより、表示装置用フィルタを製造する工程数を削減することができ、製造コストの低減を図ることができる。また表示装置用フィルタの透過率を向上させ、表示装置用フィルタ全体を軽量化することができる。
【発明を実施するための最良の形態】
【００２４】
以下、図面を参照して本発明の一実施の形態について説明する。
図１乃至図５は、本発明の一実施の形態による表示装置用フィルタを示す構成図であり、図６は比較例としての表示装置用フィルタを示す構成図であり、図７は光学機能層を示す平面図であり、図８乃至図１１は本発明の一実施の形態による表示装置用フィルタの製造方法を示す工程図である。
【００２５】
表示装置用フィルタの構成
まず、図１乃至図５により本実施の形態による表示装置用フィルタについて説明する。
図１に示すように、本実施の形態による表示装置用フィルタ１０は、プラズマディスプレイパネル（ＰＤＰ）３０等の映像表示装置の前面に設置されるものである。
【００２６】
このような表示装置用フィルタ１０は、透明基材１１と、透明基材１１上に設けられ外光を効果的に吸収してＰＤＰ３０からの映像のコントラストを高める光学機能層２０とを備えている。
【００２７】
このうち光学機能層２０は、凹部２１ａを有する透明樹脂部２１と、この透明樹脂部２１の凹部２１ａ表面に形成され電磁波シールド機能をもつ導電性膜２７と、透明樹脂部２１の凹部２１ａ内に充填されたレジスト樹脂部２８とからなっている。このうち導電性膜２７は黒色材料からなり、レジスト樹脂部２８は黒色樹脂からなっている。
【００２８】
黒色材料からなる導電性膜２７としては、ニッケル−銅合金、ニッケル合金、クロム合金、アルミニウム合金、銀合金等を用いることができる。また黒色樹脂からなるレジスト樹脂部２８としては、カーボンブラック、有機黒色顔料、黒色染料等の黒色顔料を配合したＵＶ硬化性、電子線硬化性、または熱硬化性のエッチングレジストインキ等を用いることができる。
【００２９】
ところで、光学機能層２０を正面から見た場合、光学機能層２０の導電性膜２７は一線状に帯状となって延びてストライプ状に形成されている（図７（ａ））。これにより、光学機能層２０はＰＤＰ３０から放出され人体に有害な電磁波を効果的に遮蔽する電磁波シールド機能を有している。この場合、表示装置用フィルタ１０をＰＤＰ３０に設置した際、レジスト樹脂部２８の方向は左右方向となる。他方、光学機能層２０の導電性膜２７は、正面から見て格子状に形成されていても良い（図７（ｂ））。
【００３０】
このように黒色材料からなる導電性膜２７および黒色樹脂からなるレジスト樹脂部２８が、ストライプ状（図７（ａ））または格子状（図７（ｂ））に形成されていることにより、光学機能層２０は、外光が表示面へ入射することを抑制しＰＤＰ３０から映像のコントラストを高める光学機能も有している。なお、レジスト樹脂部２８はくさび形断面を有しているが、矩形状断面、逆くさび形断面、三角形断面、半円形断面を有していてもよい。
【００３１】
また、光学機能層２０の透明樹脂部２１中に近赤外線（near infrared：ＮＩＲ）吸収色素およびネオン（Ｎｅ）吸収色素が含有されている。これにより、光学機能層２０は、近赤外線およびネオン光をカットする機能（近赤外線／ネオンカット機能）を更に有している。
【００３２】
すなわち光学機能層２０の透明樹脂部２１は、アクリル系、エポキシ系、ウレタン系、フェノール系、メラミン系、エステル系等のＵＶ／ＥＢ硬化性樹脂またはアクリル系、エポキシ系、ウレタン系、フェノール系、メラミン系、エステル系等の熱硬化性樹脂からなっている。また透明樹脂部２１は、近赤外線吸収色素およびネオン吸収色素を含有している。ここで近赤外線吸収色素は、８００〜１１００ｎｍの波長の光をカットするようになっており、ネオン吸収色素は、５７０〜６００ｎｍの波長の光をカットするようになっている。
【００３３】
なお、近赤外線吸収色素としては、イモニウム系化合物、ジインモニウム系化合物、フタロシアニン系化合物、アルミニウム塩系化合物、金属錯体化合物等が挙げられ、ネオン吸収色素としてはシアニン系色素、サブフタロシアニン系色素、ポルフィリン、テトラアザポルフィリン系色素等が挙げられる。
【００３４】
一方、透明基材１１としては、ＰＥＴ製フィルム、アクリル製フィルム等のプラスチックフィルム、あるいは強化ガラスまたは半強化ガラス等を用いることができる。
【００３５】
透明基材１１がプラスチックフィルムにより構成される場合、このプラスチックフィルムは高透明性と耐熱性を有することが望ましく、高分子成形物および高分子成形物の積層体を用いることができる。透明性に関しては可視光線透過率が８０％以上であることが有利であって、耐熱性に関してはガラス転移温度が５０℃以上であることが望ましい。とりわけ、ポリエチレンテレフタレート（ＰＥＴ）、ポリサルフォン（ＰＳ）、ポリエーテルスルホン（ＰＥＳ）、ポリスチレン、ポリエチレンナフタレート、ポリアリルレート、ポリエーテルエーテルケトン（ＰＥＥＫ）、ポリカーボネート（ＰＣ）、ポリプロピレン（ＰＰ）、ポリイミド、トリアセチルセルロース（ＴＡＣ）、ポリメタクリル酸メチル（ＰＭＭＡ）等を挙げることができる。これらのうち、ポリエチレンテレフタレート（ＰＥＴ）製のフィルムを用いることが望ましい。
【００３６】
また、図１に示すように、透明基材１１上には、反射防止層用粘着材１３を介して反射防止層１４が設けられている。他方、光学機能層２０上には画像表示部側粘着材２４が設けられている。
【００３７】
反射防止層１４は空気と表示装置用フィルタ１０との間の屈折率差による反射を防止するとともに、ＰＤＰ３０表面の反射を防止するものである。この反射防止層１４は光学薄膜を積層することにより構成される。なお、反射防止層１４は、透明基材１１上にウエット塗布または真空製膜により形成しても良い。
【００３８】
また反射防止層用粘着材１３および画像表示部側粘着材２４としては、アクリル系接着剤、シリコン系接着剤、ウレタン系接着剤、ポリビニルブチラール接着剤（ＰＭＢ）、エチレン−アセト酸ビニル系接着剤（ＥＶＡ）、ポリビニルエーテル、飽和無定形ポリエステル、メラミン樹脂等を用いることができる。
【００３９】
なお画像表示部側粘着材２４は、表示装置用フィルタ１０をＰＤＰ３０の前面に接着させるものである。そして表示装置用フィルタ１０をＰＤＰ３０の前面に接着させることにより、表示装置用フィルタ１０とＰＤＰ３０とからなるフィルタ付ＰＤＰ（フィルタ付表示装置）が得られる。
【００４０】
なお、表示装置用フィルタ１０をＰＤＰ３０の前面に装着する方法として、上述のように表示装置用フィルタ１０を画像表示部側粘着材２４を介してＰＤＰ３０の前面に接着させる方法の他、後述するようにガラス、フィルム等からなる支持用基材１０Ａを有する表示装置用フィルタ１０を準備し（図２参照）、この支持用基材１０ＡとＰＤＰ３０とを接着させても良い。また支持用基材１０Ａを有する表示装置用フィルタ１０を支持用基材１０ＡがＰＤＰ３０側を向くように配置し、表示装置用フィルタ１０とＰＤＰ３０との間に空間をあけるようにして表示装置用フィルタ１０の周縁をＰＤＰ３０に固定しても良い。さらにまた支持用基材１０Ａを有しない表示装置用フィルタ１０を準備し、表示装置用フィルタ１０とＰＤＰ３０との間に空間をあけるようにして表示装置用フィルタ１０の周縁をＰＤＰ３０に固定しても良い。
【００４１】
図１において、光学機能層２０はＰＤＰ３０からの映像のコントラストを高めるとともにＰＤＰ３０から放出される電磁波を効果的に遮蔽することができるので、ＰＤＰ３０からの電磁波を遮蔽する層（電磁波シールド層）と光学機能層２０とを別々に設ける必要がなく、表示装置用フィルタ１０を構成する部材の数を減らすことができる。すなわち電磁波シールド層および電磁波シールド層を支持する透明基材が不要となる。また光学機能層２０は近赤外線／ネオンカット機能を有しているので、近赤外線およびネオン光をカットする近赤外線／ネオンカット層を別途設ける必要がない。これにより、表示装置用フィルタ１０を製造する工程数を削減することができ、製造コストの低減を図ることができる。さらには表示装置用フィルタ１０の透過率を向上させ、表示装置用フィルタ全体を軽量化することができる。
【００４２】
すなわち、比較例として図６に示す表示装置用フィルタ４０は、近赤外線およびネオン光をカットする機能を有する近赤外線／ネオンカット層２５と、この近赤外線／ネオンカット層２５を支持する第３透明基材１１ｃとを有している。このうち第３透明基材１１ｃは、第１粘着材１５ａを介して第１透明基材１１ａに接合されている。そして第１透明基材１１ａ上に電磁波シールド層１２が支持され、電磁波シールド層１２に反射防止層用粘着材１３を介して反射防止層１４が設けられている。
【００４３】
また近赤外線／ネオンカット層２５は、第２粘着材１５ｂを介して第２透明基材１１ｂに接合されている。そして第２透明基材１１ｂ上に透明樹脂部２１と透明樹脂部２１に埋め込まれた黒色樹脂部２２とからなる光学機能層２０が設けられ、光学機能層２０上に画像表示部側粘着材２４が設けられている。
【００４４】
図６に示す比較例としての表示装置用フィルタ４０において、反射防止層１４と光学機能層２０との間に、電磁波シールド層１２と、電磁波シールド層１２を支持する第１透明基材１１ａと、近赤外線／ネオンカット層２５と、近赤外線／ネオンカット層２５を支持する第３透明基材１１ｃとが配置されている。
【００４５】
これに対して、図１に示すように本発明によれば、光学機能層２０は、映像のコントラストを高める光学機能のほか、電磁波シールド機能および近赤外線／ネオンカット機能を有している。このため、光学機能層２０のほかに、電磁波を遮蔽する層（電磁波シールド層１２）および近赤外線およびネオン光をカットする層（近赤外線／ネオンカット層２５）を更に設ける必要はない。
【００４６】
表示装置用フィルタ１０は、更に画像表示部側粘着材２４側または反射防止層１４側に配置され、全体を保持する機能をもつガラス、フィルム等からなる支持用基材１０Ａを有していてもよい（図２）。
【００４７】
なお、図１乃至図２において透明基材１１上に反射防止層用粘着材１３を介して反射防止層１４を設けた例を示したが、これに限らず反射防止層１４の代わりに表面に凹凸をつけて外光を散乱させるぎらつき防止層を設けてもよい。
【００４８】
また図１乃至図２において、光学機能層２０の透明樹脂部２１は、近赤外線カット機能およびネオンカット機能の双方の機能を有しているが、近赤外線カット機能またはネオンカット機能のいずれか一方のみの機能をもっていてもよい。すなわち光学機能層２０の透明樹脂部２１に近赤外線吸収色素またはネオン吸収色素のいずれか一方のみを添加しても良い。あるいは、光学機能層２０の透明樹脂部２１に近赤外線吸収色素およびネオン吸収色素を添加する代わりに、透明基材１１に近赤外線吸収色素およびネオン吸収色素を添加しても良い。あるいは、透明基材１１に近赤外線吸収色素またはネオン吸収色素のいずれか一方のみを添加しても良い。
【００４９】
一方、透明基材１１中に、上述した近赤外線吸収色素およびネオン吸収色素を混入し、これにより透明基材１１が、近赤外線（near infrared：ＮＩＲ）およびネオン光をカットする機能（近赤外線／ネオンカット機能）を有していても良い。あるいは、透明基材１１中に、近赤外線吸収色素またはネオン吸収色素のうちいずれか一方を混入し、これにより透明基材１１が、近赤外線カット機能またはネオンカット機能のいずれか一方のみの機能をもっていてもよい。
【００５０】
次に図３乃至図５により表示装置用フィルタ１０の他の構成について説明する。図３乃至図５において、図１に示す表示装置用フィルタ１０と同一部分には、同一符号を付して詳細な説明は省略する。
【００５１】
図３に示す表示装置用フィルタ１０は、透明基材１１と、透明基材１１の一方の面に設けられた光学機能層２０と、透明基材１１の他方の面に設けられ近赤外線（near infrared：ＮＩＲ）およびネオン光をカットする近赤外線／ネオンカット層２５と、近赤外線／ネオンカット層２５上に反射防止層用粘着材１３を介して設けられた反射防止層１４と、光学機能層２０上に設けられた画像表示部側粘着材２４とを備えている。
【００５２】
このうち光学機能層２０は、凹部２１ａを有する透明樹脂部２１と、この透明樹脂部２１の凹部２１ａ表面に形成され電磁波シールド機能をもつ導電性膜２７と、透明樹脂部２１の凹部２１ａ内に充填されたレジスト樹脂部２８とからなっている。このうち導電性膜２７は黒色材料からなり、レジスト樹脂部２８は黒色樹脂からなっている。
【００５３】
また画像表示部側粘着材２４は、表示装置用フィルタ１０をＰＤＰ３０の前面に接着させるものである。そして表示装置用フィルタ１０をＰＤＰ３０の前面に接着させることにより、表示装置用フィルタ１０とＰＤＰ３０とからなるフィルタ付ＰＤＰ（フィルタ付表示装置）が得られる。
【００５４】
一方、近赤外線／ネオンカット層２５は、アクリル樹脂と、アクリル樹脂中に含まれた近赤外線吸収色素およびネオン吸収色素とを有している。近赤外線吸収色素は、８００〜１１００ｎｍの波長の光をカットするようになっており、ネオン吸収色素は、５７０〜６００ｎｍの波長の光をカットするようになっている。近赤外線／ネオンカット層２５を構成する樹脂としては、アクリル樹脂の他、ポリメチルメタクリレート、ポリアクリレート、ポリカーボネート、ポリビニルアルコール、ポリビニルピロリドン、ヒドロキシエチルセルロース、カルボキシメチルセルロース、ポリ塩化ビニル樹脂、メラミン樹脂、フェノール樹脂、アルキド樹脂、エポキシ樹脂、ポリウレタン樹脂、ポリエステル樹脂、マレイン酸樹脂、ポリアミド樹脂等の透明（可視光透過率５０％以上）樹脂を使用することができる。
【００５５】
近赤外線吸収色素としては、イモニウム系化合物、ジインモニウム系化合物、フタロシアニン系化合物、アルミニウム塩系化合物、金属錯体化合物が挙げられ、ネオン吸収色素としては、シアニン系色素、サブフタロシアニン系色素、ポルフィリン、テトラアザポルフィリン系色素等が挙げられる。
【００５６】
なお、図３において、近赤外線／ネオンカット層２５は、近赤外線カット機能およびネオンカット機能の双方の機能を有しているが、近赤外線／ネオンカット層２５を、近赤外線カット機能を有する近赤外線カット層と、ネオンカット機能を有するネオンカット層の２層構造としてもよい。また近赤外線／ネオンカット層２５は近赤外線カット機能またはネオンカット機能のいずれか一方のみの機能をもっていてもよい。
【００５７】
また図３において、近赤外線／ネオンカット層２５は透明基材１１上に設けられているが、近赤外線／ネオンカット層２５は光学機能層２０上（すなわち光学機能層２０と画像表示部側粘着材２４との間）に設けられていても良い。あるいは、近赤外線／ネオンカット層２５は、粘着材を介して光学機能層２０に貼り合わされても良い。
【００５８】
図４に示す表示装置用フィルタ１０は、透明基材１１と、透明基材１１の一方の面に設けられた光学機能層２０と、透明基材１１の他方の面に反射防止層用粘着材１３を介して設けられた反射防止層１４と、光学機能層２０上に形成され、近赤外線（near infrared：ＮＩＲ）およびネオン光をカットするとともに粘着性を有する近赤外線／ネオンカット粘着材２３とを備えている。
【００５９】
このうち光学機能層２０は、凹部２１ａを有する透明樹脂部２１と、この透明樹脂部２１の凹部２１ａ表面に形成され電磁波シールド機能をもつ導電性膜２７と、透明樹脂部２１の凹部２１ａ内に充填されたレジスト樹脂部２８とからなっている。このうち導電性膜２７は黒色材料からなり、レジスト樹脂部２８は黒色樹脂からなっている。
【００６０】
また近赤外線／ネオンカット粘着材２３は、表示装置用フィルタ１０をＰＤＰ３０の前面に接着させるものである。そして表示装置用フィルタ１０をＰＤＰ３０の前面に接着させることにより、表示装置用フィルタ１０とＰＤＰ３０とからなるフィルタ付ＰＤＰ（フィルタ付表示装置）が得られる。
【００６１】
図５に示す表示装置用フィルタ１０は、透明基材１１と、透明基材１１の一方の面に設けられた光学機能層２０と、透明基材１１の他方の面に近赤外線／ネオンカット粘着材２３を介して設けられた反射防止層１４と、光学機能層２０上に設けられた画像表示部側粘着材２４とを備えている。
【００６２】
このうち光学機能層２０は、凹部２１ａを有する透明樹脂部２１と、この透明樹脂部２１の凹部２１ａ表面に形成され電磁波シールド機能をもつ導電性膜２７と、透明樹脂部２１の凹部２１ａ内に充填されたレジスト樹脂部２８とからなっている。このうち導電性膜２７は黒色材料からなり、レジスト樹脂部２８は黒色樹脂からなっている。
【００６３】
また画像表示部側粘着材２４は、表示装置用フィルタ１０をＰＤＰ３０の前面に接着させるものである。そして表示装置用フィルタ１０をＰＤＰ３０の前面に接着させることにより、表示装置用フィルタ１０とＰＤＰ３０とからなるフィルタ付ＰＤＰ（フィルタ付表示装置）が得られる。
【００６４】
図４乃至図５において、近赤外線／ネオンカット粘着材２３は、粘着性を有するアクリル樹脂と、アクリル樹脂中に含まれた近赤外線吸収色素およびネオン吸収色素とを有している。近赤外線吸収色素は、８００〜１１００ｎｍの波長の光をカットするようになっており、ネオン吸収色素は、５７０〜６００ｎｍの波長の光をカットするようになっている。近赤外線／ネオンカット粘着材２３を構成する樹脂としては、アクリル樹脂の他、アクリル系、エステル系、ウレタン系、フッ素系、ポリイミド系、エポキシ系、またはポリウレタンエステル系等の接着剤、あるいは、主成分としてメチル（メタ）アクリレート、エチル（メタ）アクリレート、ブチル（メタ）アクリレート、または２−エチルヘキシル（メタ）アクリレート等を含有したアクリル系粘着剤によって形成された樹脂が挙げられる。なお、「（メタ）アクリレート」とは、アクリレートおよびメタアクリレートの双方を意味する。接合剤層を形成するにあたっては、必要に応じて、その原料にイソシアネート系、ポリチオール系、イミド系等の硬化剤を含有させることができる。
【００６５】
他方、近赤外線吸収色素としては、イモニウム系化合物、ジインモニウム系化合物、フタロシアニン系化合物、アルミニウム塩系化合物、金属錯体化合物が挙げられ、ネオン吸収色素としては、シアニン系色素、サブフタロシアニン系色素、ポルフィリン、テトラアザポルフィリン系色素等が挙げられる。
【００６６】
なお図４乃至図５において、近赤外線／ネオンカット粘着材２３は、近赤外線カット機能およびネオンカット機能の双方の機能を有しているが、近赤外線／ネオンカット粘着材２３は、近赤外線カット機能またはネオンカット機能のいずれか一方のみの機能をもっていてもよい。
【００６７】
また図３乃至図５において、表示装置用フィルタ１０をＰＤＰ３０の前面に装着する方法として、上述のように表示装置用フィルタ１０を画像表示部側粘着材２４または近赤外線／ネオンカット粘着材２３を介してＰＤＰ３０の前面に接着させる方法の他、ガラス、フィルム等からなる支持用基材を有する表示装置用フィルタ１０を準備し、この支持用基材とＰＤＰ３０とを接着させても良い。また支持用基材を有する表示装置用フィルタ１０を支持用基材がＰＤＰ３０側を向くように配置し、表示装置用フィルタ１０とＰＤＰ３０との間に空間をあけるようにして表示装置用フィルタ１０の周縁をＰＤＰ３０に固定しても良い。さらにまた支持用基材を有しない表示装置用フィルタ１０を準備し、表示装置用フィルタ１０とＰＤＰ３０との間に空間をあけるようにして表示装置用フィルタ１０の周縁をＰＤＰ３０に固定しても良い。
【００６８】
なお図３乃至図５において、反射防止層１４の代わりに、ぎらつき防止層を設けてもよい。
【００６９】
ところで、図１乃至図５において、導電性膜２７は黒色材料からなるとともにレジスト樹脂部２８は黒色樹脂からなっているが、導電性膜２７およびレジスト樹脂部２８のうち少なくとも一方が黒色であれば良い。すなわち、導電性膜２７が黒色材料からなっているか、またはレジスト樹脂部２８が黒色樹脂からなっていれば良い。
【００７０】
表示装置用フィルタの製造方法
次に図１乃至図２に示す表示装置用フィルタ１０の製造方法について、図８（ａ）〜（ｈ）により説明する。
【００７１】
まず図８（ａ）に示すように、透明基材１１を準備する。次に透明基材１１上に、ＵＶ硬化樹脂からなる透明樹脂２１Ａを塗布して光学機能層２０の透明樹脂部２１を形成する（図８（ｂ））。
【００７２】
次に、ストライプ状または格子状に形成された凸部３５ａを有する金型３５を透明樹脂部２１上に重ね合わせ、この状態で透明基材１１側から紫外線３６を照射し、これにより透明樹脂部２１を硬化させる（図８（ｃ））。
【００７３】
このようにして透明樹脂部２１が硬化した後、金型３５を透明樹脂部２１から取り除く。この際、透明樹脂部２１上に金型３５の凸部３５ａに対応するストライプ状または格子状の凹部２１ａと、各凹部２１ａ間に位置する土手部２１ｂとが形成される（図８（ｄ））。
【００７４】
次に、透明樹脂部２１の土手部２１ｂ表面および凹部２１ａ表面に、電磁波シールド機能をもつ導電性膜２７を形成する（図８（ｅ））。この場合、真空蒸着法、スパッタリング法、電解めっき法、無電解めっき法等が用いられ、このようにして、上述したような黒色材料からなる導電性膜２７を透明樹脂部２１の土手部２１ｂ表面および凹部２１ａ表面に形成することができる。
【００７５】
次に、透明樹脂部２１の凹部２１ａ内にＵＶ硬化性のレジスト樹脂を充填し、紫外線３７を照射することによりこのレジスト樹脂を硬化させ、レジスト樹脂部２８を形成する（図８（ｆ））。
【００７６】
次に、透明樹脂部２１の凹部２１ａ内のレジスト樹脂（レジスト樹脂部２８）を保護層としてエッチング処理を施す。このエッチングは塩化第二鉄液等の酸溶液やアルカリ溶液が用いられる。これにより、導電性膜２７のうち透明樹脂部２１の土手部２１ｂ表面の導電性膜２７がエッチング除去される（図８（ｇ））。
【００７７】
その後、透明基材１１上に反射防止層用粘着材１３を介して反射防止層１４を設け、光学機能層２０上に画像表示部側粘着材２４を設けることにより（図８（ｈ））、図１に示すような表示装置用フィルタ１０が得られる。
【００７８】
また、画像表示部側粘着材２４側または反射防止層１４側にガラス、フィルム等からなる支持用基材１０Ａを設けることにより、図２に示すような表示装置用フィルタ１０を得ることができる。
【００７９】
なお、透明樹脂部２１をＵＶ硬化樹脂からなる透明樹脂２１Ａを用いて形成する代わりに、電子線硬化樹脂または熱硬化樹脂からなる透明樹脂を用いて形成してもよい。またレジスト樹脂部２８をＵＶ硬化性のレジスト樹脂を用いて形成する代わりに、電子線硬化性または熱硬化性のレジスト樹脂を用いて形成してもよい。
【００８０】
また、透明基材１１上に光学機能層２０を形成する方法として、以下のような方法を用いても良い。すなわち、まず図８（ａ）−（ｄ）に示す方法と同様にして、透明基材１１上に、凹部２１ａと各凹部２１ａ間に位置する土手部２１ｂとを有する透明樹脂部２１を形成する。次に、透明樹脂部２１の土手部２１ｂ表面および凹部２１ａ表面に、めっき触媒をスピンコート、ディップコート、ダイコート、またはキャストコート等の方法により塗布し、土手部２１ｂ表面および凹部２１ａ表面を改質する。次に、改質された土手部２１ｂ表面および凹部２１ａ表面上に、無電解めっき法により、または無電解めっき法および電解めっき法により、導電性膜２７を形成する。この際、透明基材１１側から観測した導電性膜２７の色は黒色となる。次に、凹部２１ａ内にＵＶ硬化樹脂、電子線硬化樹脂、または熱硬化樹脂からなるレジスト樹脂を充填する。この場合、レジスト樹脂は、黒色からなっていても良く、または他の色からなっていても良い。次に、レジスト樹脂を紫外線、電子線、または熱により硬化させる。その後、図８（ｇ）に示すのと同様に、透明樹脂部２１の凹部２１ａ内のレジスト樹脂を保護層としてエッチング処理を施し、導電性膜２７のうち透明樹脂部２１の土手部２１ｂ表面の導電性膜２７をエッチング除去する。
【００８１】
次に図８乃至図１１により、図３乃至図５に示す表示装置用フィルタの製造方法について説明する。
【００８２】
まず図８（ａ）〜（ｇ）および図９（ａ）〜（ｃ）により、図３に示す表示装置用フィルタ１０の製造方法について述べる。
【００８３】
はじめに図８（ａ）〜（ｇ）に示す工程により、透明基材１１上に、透明樹脂部２１と、透明樹脂部２１の凹部２１ａ表面に形成された導電性膜２７と、透明樹脂部２１の凹部２１ａ内に充填されたレジスト樹脂部２８とからなる光学機能層２０を設ける（図９（ａ））。
【００８４】
次に図９（ｂ）に示すように、透明基材１１上に近赤外線／ネオンカット層２５を設ける。この場合、近赤外線／ネオンカット層２５はスピンコート、ディップコート、ダイコート等の湿式法、あるいは蒸着等の乾式法により設けられる。
【００８５】
その後、図９（ｃ）に示すように、近赤外線／ネオンカット層２５上に反射防止層用粘着材１３を介して反射防止層１４を設け、光学機能層２０上に画像表示部側粘着材２４を設けることにより、図３に示す表示装置用フィルタ１０が得られる。次に表示装置用フィルタ１０は、画像表示部側粘着材２４を介してＰＤＰ３０の前面に接着される。
【００８６】
次に図８（ａ）〜（ｇ）および図１０（ａ）〜（ｃ）により、図４に示す表示装置用フィルタ１０の製造方法について述べる。
【００８７】
はじめに図８（ａ）〜（ｇ）に示す工程により、透明基材１１上に、透明樹脂部２１と、透明樹脂部２１の凹部２１ａ表面に形成された導電性膜２７と、透明樹脂部２１の凹部２１ａ内に充填されたレジスト樹脂部２８とからなる光学機能層２０を設ける（図１０（ａ））。
【００８８】
次に図１０（ｂ）に示すように、光学機能層２０上に、近赤外線／ネオンカット粘着材２３を設ける。この場合、近赤外線／ネオンカット粘着材２３は、予め形成された近赤外線／ネオンカット粘着材２３を光学機能層２０上に貼り合わせることにより設けられる。
【００８９】
その後、図１０（ｃ）に示すように、透明基材１１上に反射防止層用粘着材１３を介して反射防止層１４を設けることにより、図４に示す表示装置用フィルタ１０が得られる。次に表示装置用フィルタ１０は、近赤外線／ネオンカット粘着材２３を介してＰＤＰ３０の前面に接着される。
【００９０】
次に図８（ａ）〜（ｇ）および図１１（ａ）〜（ｃ）により、図５に示す表示装置用フィルタ１０の製造方法について述べる。
【００９１】
はじめに図８（ａ）〜（ｇ）に示す工程により、透明基材１１上に、透明樹脂部２１と、透明樹脂部２１の凹部２１ａ表面に形成された導電性膜２７と、透明樹脂部２１の凹部２１ａ内に充填されたレジスト樹脂部２８とからなる光学機能層２０を設ける（図１１（ａ））。
【００９２】
次に図１１（ｂ）に示すように、透明基材１１上に、近赤外線／ネオンカット粘着材２３を設ける。この場合、近赤外線／ネオンカット粘着材２３は、予め形成された近赤外線／ネオンカット粘着材２３を透明基材１１上に貼り合わせることにより設けられる。
【００９３】
その後、図１１（ｃ）に示すように、透明基材１１上に近赤外線／ネオンカット粘着材２３を介して反射防止層１４を設け、光学機能層２０上に画像表示部側粘着材２４を設けることにより、図５に示す表示装置用フィルタ１０が得られる。次に表示装置用フィルタ１０は、画像表示部側粘着材２４を介してＰＤＰ３０の前面に接着される。
【００９４】
なお、他の光学機能層２０の製造方法として、透明基材１１上に導電性インキからなる黒色樹脂を用い、フォトリソグラフィー、インクジェット、その他の印刷法により凸状のパターンを形成し、この凸状のパターン上全面を覆って透明樹脂を塗布して光学機能層２０を製造しても良い。この際、黒色樹脂により黒色樹脂部２２が形成され、透明樹脂により透明樹脂部２１が形成される。なお、この場合、図１と異なり、表示装置用フィルタ１０を構成する際、透明基材１１がパネル側（ＰＤＰ３０側）に配置され、光学機能層２０が観察側（ＰＤＰ３０の反対側）に配置される。
【図面の簡単な説明】
【００９５】
【図１】本発明による表示装置用フィルタの一実施の形態を示す構成図。
【図２】本発明による表示装置用フィルタの一実施の形態の変形例を示す構成図。
【図３】本発明による表示装置用フィルタの一実施の形態の変形例を示す構成図。
【図４】本発明による表示装置用フィルタの一実施の形態の変形例を示す構成図。
【図５】本発明による表示装置用フィルタの一実施の形態の変形例を示す構成図。
【図６】比較例としての表示装置用フィルタを示す構成図。
【図７】光学機能層を示す平面図。
【図８】本発明による表示装置用フィルタの製造方法を示す工程図。
【図９】本発明による表示装置用フィルタの製造方法の変形例を示す工程図。
【図１０】本発明による表示装置用フィルタの製造方法の変形例を示す工程図。
【図１１】本発明による表示装置用フィルタの製造方法の変形例を示す工程図。
【符号の説明】
【００９６】
１０  表示装置用フィルタ
１０Ａ  支持用基材
１１  透明基材
１３  反射防止層用粘着材
１４  反射防止層
２０  光学機能層
２１  透明樹脂部
２１Ａ  透明樹脂
２１ａ  凹部
２１ｂ  土手部
２３  近赤外線／ネオンカット粘着材
２４  画像表示部側粘着材
２５  近赤外線／ネオンカット層
２７  導電性膜
２８  レジスト樹脂部
３０  ＰＤＰ
３５  金型
【図１】
2008257018.tif 000003
【図２】
2008257018.tif 000004
【図３】
2008257018.tif 000005
【図４】
2008257018.tif 000006
【図５】
2008257018.tif 000007
【図６】
2008257018.tif 000008
【図７】
2008257018.tif 000009
【図８】
2008257018.tif 000010
【図９】
2008257018.tif 000011
【図１０】
2008257018.tif 000012
【図１１】
2008257018.tif 000013